(57)【要約】  医療用具用複合材料は、マトリックスを構成する超弾性形状記憶合金と、このマトリックス中に分散した金属酸化物とを備える。
2012160956.tif 000002
【特許請求の範囲】
【請求項１】
マトリックスを構成する超弾性形状記憶合金と、
前記マトリックス中に分散した金属酸化物とを備える、医療用具用複合材料。
【請求項２】
当該医療用具用複合材料は、前記超弾性形状記憶合金の粉末と前記金属酸化物の粒子とを混合後に焼結して押出加工することによって得られたものである、請求項１に記載の医療用具用複合材料。
【請求項３】
前記超弾性形状記憶合金粉末に対する前記金属酸化物粒子の添加量は、０．１０〜１．０容量％である、請求項２に記載の医療用具用複合材料。
【請求項４】
前記超弾性形状記憶合金粉末は、ＴｉＮｉ系合金粉末、Ｃｕ系合金粉末、Ｆｅ系合金粉末およびＴｉ系合金粉末からなる群から選ばれた一つの合金粉末であり、
前記金属酸化物粒子は、ＴｉＯ２、Ａｌ２Ｏ３、ＣｅＯ２、ＭｇＯ、ＣａＯ、およびＺｒＯ２からなる群から選ばれた一つの酸化物粒子である、請求項３に記載の医療用具用複合材料。
【請求項５】
前記超弾性形状記憶合金粉末はＴｉＮｉ系合金粉末であり、
前記金属酸化物粒子およびその添加量は、０．１０〜１．０容量％のＴｉＯ２および０．１〜１．０容量％のＡｌ２Ｏ３のうちのいずれか一方である、請求項４に記載の医療用具用複合材料。
【請求項６】
溶解法によって超弾性形状記憶合金からなるインゴットを作製する工程と、
前記超弾性形状記憶合金インゴットを粉砕または切削して超弾性形状記憶合金粉末にする工程と、
前記超弾性形状記憶合金粉末と金属酸化物の粒子とを混合する工程と、
前記超弾性形状記憶合金粉末と前記金属酸化物粒子との混合物を焼結して押出加工する工程とを備える、医療用具用複合材料の製造方法。
【請求項７】
前記超弾性形状記憶合金はＴｉＮｉ系合金であり、
前記金属酸化物およびその添加量は、０．１０〜１．０容量％のＴｉＯ２および０．１〜１．０容量％のＡｌ２Ｏ３のうちのいずれか一方である、請求項６に記載の医療用具用複合材料の製造方法。
【発明の詳細な説明】
【技術分野】
【０００１】
本発明は、ステント、ガイドワイヤ、塞栓コイル、静脈フィルタ、歯列矯正ワイヤなどの医療用具に使用される複合材料に関するものであり、特に超弾性形状記憶合金をマトリックスとする医療用具用複合材料およびその製造方法に関するものである。
【背景技術】
【０００２】
ステントやガイドワイヤ等の医療用具用材料として、種々の合金が使用されている。例えば、特開２００３−３２５６５５号公報（特許文献１）は、Ｎｉ−Ｔｉの形状記憶合金からなるステントを開示し、特開平９−１８２７９９号公報（特許文献２）は、ニッケル−チタン系合金、銅−亜鉛−アルミニウム系合金、銅−アルミニウム−ニッケル系合金などからなるガイドワイヤを開示している。【０００３】
ＮｉＴｉ系合金、ＦｅＭｎＳｉ系合金、ＣｕＡｌＮｉ系合金、ＣｕＺｎＡｌ系合金等は、一般に形状記憶合金と呼ばれ、その中でも生体温度（３７℃付近）で超弾性を示すものがある。超弾性形状記憶合金は、応力誘起型マルテンサイト変態を生ずる結晶構造を持ち、応力を取り除いた際に元の形状に戻る特性を有する。ここで「超弾性」とは、使用温度において通常の金属が塑性変形する領域まで変形（曲げ、引張り、圧縮、ねじり）させても、変形応力を解放すると、加熱を必要とせずにほぼ変形前の形状に回復することを意味する。このような特性を有する超弾性形状記憶合金は、生体内で使用されるステントやガイドワイヤ等に有利に利用され得る。
【先行技術文献】
【特許文献】
【０００４】
【特許文献１】特開２００３−３２５６５５号公報
【特許文献２】特開平９−１８２７９９号公報
【発明の概要】
【発明が解決しようとする課題】
【０００５】
超弾性形状記憶合金は、一般的に「軟らかい」合金であるため、用途によっては、プラトー領域（応力−歪み曲線において歪みの増加に対して応力値がほぼ一定値を示す領域）における応力値が不十分とされる場合があった。特に生体内に配置されたり使用されたりするステントやガイドワイヤ等の医療用具においては、より小型化が望まれるが、プラトー領域の応力値（強度）が不十分だと薄肉化や細径化等の小型化を推進することができない。【０００６】
本発明の目的は、超弾性形状記憶合金をマトリックスとする医療用具用複合材料において、プラトー領域における応力値を向上させることである。
【課題を解決するための手段】
【０００７】
本発明に従った医療用具用複合材料は、マトリックスを構成する超弾性形状記憶合金と、前記マトリックス中に分散した金属酸化物とを備える。【０００８】
後に実施例を参照して説明するが、適正量の金属酸化物をマトリックス中に含有することにより、プラトー領域における応力値が向上する。【０００９】
適正量の金属酸化物をマトリックス中に含有させるために、好ましくは、医療用具用複合材料は、超弾性形状記憶合金の粉末と金属酸化物の粒子とを混合後に焼結して押出加工することによって得られる。溶解した超弾性形状記憶合金中に金属酸化物の粒子を添加しても、適正量の金属酸化物をマトリックス中に残存させることができない。それに対して、超弾性形状記憶合金粉末に金属酸化物粒子を添加して混合するのであれば、適正量の金属酸化物をマトリックス中に残存させることができる。【００１０】
超弾性形状記憶合金粉末に対する金属酸化物粒子の添加量は、好ましくは、０．１０〜１．０容量％である。０．１０％未満の添加量であれば、プラトー領域における応力値の向上が不十分である。添加量が１．０容量％を超えると、プラトー領域における応力値は向上するものの、伸びの低下が顕著になってくるので生体内で使用される医療用具としての用途に適さなくなる。【００１１】
なお、容量％で規定する「超弾性形状記憶合金粉末に対する金属酸化物の添加量」とは、超弾性形状記憶合金粉末１００容量部に対する金属酸化物添加量の容量部である。【００１２】
超弾性形状記憶合金粉末は、例えば、ＴｉＮｉ系合金粉末、Ｃｕ系合金粉末、Ｆｅ系合金粉末およびＴｉ系合金粉末からなる群から選ばれた一つの合金粉末である。ステントやガイドワイヤ等の医療用具用材料として特に好ましいものは、生体適合性に優れるＴｉＮｉ系合金である。ＴｉＮｉ系合金は、血液中での耐食性に優れており、表面が安定していて合金成分が血液中に溶出するおそれがない。金属酸化物粒子は、例えば、ＴｉＯ２、Ａｌ２Ｏ３、ＣｅＯ２、ＭｇＯ、ＣａＯ、およびＺｒＯ２からなる群から選ばれた一つの酸化物粒子である。【００１３】
好ましい実施形態では、超弾性形状記憶合金粉末はＴｉＮｉ系合金粉末であり、金属酸化物粒子およびその添加量は、０．１０〜１．０容量％のＴｉＯ２および０．１〜１．０容量％のＡｌ２Ｏ３のうちのいずれか一方である。【００１４】
本発明に従った医療用具用複合材料の製造方法は、以下の工程を備える。
ａ）溶解法によって超弾性形状記憶合金からなるインゴットを作製する工程。
ｂ）上記超弾性形状記憶合金インゴットを粉砕または切削して超弾性形状記憶合金粉末にする工程。
ｃ）上記超弾性形状記憶合金粉末と金属酸化物の粒子とを混合する工程。
ｄ）上記超弾性形状記憶合金粉末と上記金属酸化物粒子との混合物を焼結して押出加工する工程。【００１５】
上記方法において、好ましくは、超弾性形状記憶合金はＴｉＮｉ系合金であり、金属酸化物およびその添加量は０．１０〜１．０容量％のＴｉＯ２および０．１〜１．０容量％のＡｌ２Ｏ３のうちのいずれか一方である。
【発明の効果】
【００１６】
本発明によれば、超弾性形状記憶合金をマトリックスとする医療用具用複合材料において、マトリックス中に分散した金属酸化物を含有することにより、応力−歪み曲線におけるプラトー領域の応力値を向上させることができる。その結果、ステントやガイドワイヤ等の医療用具の薄肉化や細径化を実現することができる。
【図面の簡単な説明】
【００１７】
【図１】金属酸化物を添加していないＴｉＮｉ系合金の押出加工品（試料１）、ＴｉＯ２粒子を０．５容量％（０．３３ｗｔ％）添加したＴｉＮｉ系合金の押出加工品（試料２）およびＴｉＯ２粒子を１．０容量％（０．６６ｗｔ％）添加したＴｉＮｉ系合金の押出加工品（試料３）に対する引張試験結果を示す図である。
【図２】金属酸化物を添加していないＴｉＮｉ系合金の押出加工品（試料１）、Ａｌ２Ｏ３粒子を０．２容量％添加したＴｉＮｉ系合金の押出加工品（試料４）およびＡｌ２Ｏ３粒子を１．０容量％添加したＴｉＮｉ系合金の押出加工品（試料５）に対する引張試験結果を示す図である。
【図３】試料２に対するヒステリシス試験の結果を示す図である。
【図４】試料３に対するヒステリシス試験の結果を示す図である。
【図５】ＴｉＯ２粒子を０．１５容量％（０．１ｗｔ％）添加したＴｉＮｉ系合金の押出加工品（試料６）およびＴｉＯ２粒子を０．３８容量％（０．２５ｗｔ％）添加したＴｉＮｉ系合金の押出加工品（試料７）に対する引張試験結果を示す図である。
【図６】試料６に対するヒステリシス試験の結果を示す図である。
【図７】試料７に対するヒステリシス試験の結果を示す図である。
【発明を実施するための形態】
【００１８】
本発明に係る複合材料は、ステント、ガイドワイヤ、塞栓コイル、静脈フィルタ、歯列矯正ワイヤなどの医療用具に使用されるものであって、超弾性形状記憶合金をマトリックスとし、このマトリックス中に分散した金属酸化物を含有することを特徴としている。
【００１９】
超弾性形状記憶合金は、超弾性形状記憶特性を発揮し得る合金組成を有し、例えばＴｉＮｉ系合金、Ｃｕ系合金、Ｆｅ系合金、Ｔｉ系合金等を挙げることができる。ＴｉＮｉ系合金の場合、Ｎｉを４３〜５７質量％含有し、残部がＴｉと不可避不純物とからなる。このＴｉＮｉ系合金に、少量の他の金属、例えば、コバルト、鉄、パラジウム、白金、ホウ素、アルミニウム、ケイ素、バナジウム、ニオブ、銅等を添加してもよい。
【００２０】
Ｃｕ系合金としては、例えばＣｕ−Ａｌ−Ｎｉ合金、Ｃｕ−Ｚｎ合金、Ｃｕ−Ｚｎ−Ａｌ合金等を挙げることができる。Ｆｅ系合金としては、例えばＦｅ−Ｎｉ合金、Ｆｅ−Ｍｎ−Ｓｉ合金、Ｆｅ−Ｐｄ合金、Ｆｅ−Ｐｔ合金等を挙げることができる。Ｔｉ系合金としては、例えばＴｉ−Ｎｂ合金、Ｔｉ−Ｍｏ合金等を挙げることができる。
【００２１】
上記各種の超弾性形状記憶合金の中で、医療用具用複合材料として特に適したものは、回復歪みが大きく、かつ生体適合性に優れているＴｉＮｉ系合金である。ＴｉＮｉ系合金の一例は、例えば、Ｎｉを５４．５〜５７質量％含有し、残部がＴｉと不可避不純物とからなるものである。不可避不純物として、Ｃｏを０．０５０質量％以下、Ｃｕを０．０１０質量％以下、Ｃｒを０．０１０質量％以下、Ｈを０．００５質量％以下、Ｆｅを０．０５０質量％以下、Ｎｂを０．０５０質量％以下含有しても良い。
【００２２】
応力−歪み曲線におけるプラトー領域の応力値を向上させるために、超弾性形状記憶合金のマトリックス中に、金属酸化物を分散させることが重要である。金属酸化物としては、例えばＴｉＯ２、Ａｌ２Ｏ３、ＣｅＯ２、ＭｇＯ、ＣａＯ、ＺｒＯ２等が挙げられるが、好ましい金属酸化物は、ＴｉＯ２およびＡｌ２Ｏ３のうちのいずれか一方である。適正量の金属酸化物をマトリックス中に含有させる際、溶解した超弾性形状記憶合金中にＴｉＯ２やＡｌ２Ｏ３などの金属酸化物粒子を添加しても、適正量の金属酸化物をマトリックス中に残存させることは困難である。
【００２３】
そこで、本発明に係る複合材料は、次の工程を経て製造される。超弾性形状記憶合金がＴｉＮｉ系合金である場合を例にして説明する。
【００２４】
（Ａ）インゴットの作製
溶解法によってＴｉＮｉ系合金からなるインゴットを作製する。他の方法として、Ｔｉ粉末とＮｉ粉末とを混合して焼結させる粉末冶金法によってＴｉＮｉ系合金焼結体を得ることが考えられる。
【００２５】
（Ｂ）ＴｉＮｉ系合金粉末の作製
ＴｉＮｉ系合金インゴットを粉砕または切削してＴｉＮｉ系合金粉末を得る。
【００２６】
（Ｃ）金属酸化物の添加
ＴｉＮｉ系合金粉末にＴｉＯ２やＡｌ２Ｏ３などの金属酸化物粒子を添加し、金属酸化物粒子が均一に分散するように混合する。ＴｉＮｉ系合金粉末に対する金属酸化物粒子の添加量は、好ましくは、０．１０〜１．０容量％である。０．１０容量％未満の添加量であれば、最終的に得られる複合材料において、応力−歪み曲線におけるプラトー領域の応力値の向上が不十分である。添加量が１．０容量％を超えると、プラトー領域における応力値は向上するものの、伸びの低下が顕著になってくるので生体内で使用される医療用具としての用途に適さなくなる。特に、血管の屈曲部分に配置されるようなステントの場合、繰り返しの曲げ荷重が作用するので、伸び特性は重要な因子となる。
【００２７】
（Ｄ）焼結および押出加工
ＴｉＮｉ系合金粉末と金属酸化物粒子との混合物を焼結して押出加工する。焼結は、真空雰囲気もしくは不活性ガス雰囲気で行うことが好ましく、真空雰囲気で行うことがより好ましい。焼結温度は特に限定するものではないが、例えば、７００〜１２００℃が好ましく、８００〜１１００℃がより好ましい。また、押出加工は、熱間押出加工が好ましい。
【００２８】
上記の工程を経て、本発明に係る医療用具用複合材料が得られる。最終的に得られる複合材料において、例えばＡｌ２Ｏ３は、粒子としてＴｉＮｉ系合金のマトリックス中に分散することにより、複合材料の強度を高める。このようにＡｌ２Ｏ３粒子を添加すれば、粒子分散強化によって、最終的に得られる複合材料のプラトー領域における応力値を向上させることができる。しかしながら、粒子分散強化型の複合材料は、繰り返しの曲げ荷重が作用するような用途には適さない可能性がある。例えば、血管の屈曲部分に配置されるようなステントを粒子分散型複合材料で製造した場合、マトリックス中に分散している粒子が繰り返し荷重を受けることによって疲労破壊の起点になるおそれがある。
【００２９】
上記の用途の場合、金属酸化物粒子としてＴｉＯ２粒子を用いるのが好ましい。添加する金属酸化物粒子がＴｉＯ２の場合、最終的に粒子として存在するのではなく、分解して酸素が母相中に固溶されて固溶強化を図り、医療用具用複合材料の強度を向上させる。特に溶製法（溶解法）ではなく、粉末冶金法でＴｉＯ２粒子を添加することにより、より多くの酸素量を固溶させることができる。固溶した酸素は疲労破壊の起点にならないので、酸素固溶強化型複合材料は繰り返し荷重のかかる用途に適している。
【００３０】
酸素の固溶強化を期待できる金属酸化物としては、酸化物の標準生成自由エネルギー図から、ＴｉＯ２よりも分解し難いと思われるＣｅＯ２，ＭｇＯ，ＣａＯ，ＺｒＯ２などを挙げることができる。これらの金属酸化物は、一度分解した酸素が金属元素と反応して再度金属酸化物を生成することがなく、酸素が母相中に固溶される。
【００３１】
本発明の複合材料の用途は、ステント、ガイドワイヤ、塞栓コイル、静脈フィルタ、歯列矯正ワイヤなどの医療用具である。後の実施例で記載するが、０．５容量％（０．３３ｗｔ％）のＴｉＯ２粒子を添加したＴｉＮｉ系合金複合材料の場合、プラトー領域の応力値（強度）が６００ＭＰａ（ＴｉＯ２の添加なし）から８００ＭＰａに上昇する。したがって、従来の板厚０．２ｍｍのステントへの適用を考えると、同程度の強度を維持するのであれば、板厚を３／４程度（約１．５ｍｍ）に減少させることができる。板厚を減少させることのメリットは、細い梁で血管の膜を支えることができるので、使用する合金の量を減らし、結果的に合金成分の溶出を少なくすることができる。また、血管へのデリバリー時に、ステントをより小さい径に畳むことが可能になる。
【００３２】
プラトー領域の応力値（強度）が６００ＭＰａから８００ＭＰａに上昇することを考慮してガイドワイヤへの適用を考えると、同程度の強度を維持するのであれば、従来のワイヤの外径０．５０ｍｍを０．４５ｍｍにまで小さくすることができる。この細径化のメリットは、ワイヤに沿わすことのできる他の医療用具用の内外径を細径化できるということである。
【実施例】
【００３３】
［混合物の準備］
下記の混合物を準備した。
試料１：ＴｉＮｉ系合金粉末（比較例）
試料２：ＴｉＮｉ系合金粉末に０．５容量％（０．３３ｗｔ％）のＴｉＯ２粒子を添加（本発明例）
試料３：ＴｉＮｉ系合金粉末に１．０容量％（０．６６ｗｔ％）のＴｉＯ２粒子を添加（本発明例）
試料４：ＴｉＮｉ系合金粉末に０．２容量％のＡｌ２Ｏ３粒子を添加（本発明例）
試料５：ＴｉＮｉ系合金粉末に１．０容量％のＡｌ２Ｏ３粒子を添加（本発明例）
試料６：ＴｉＮｉ系合金粉末に０．１５容量％（０．１０ｗｔ％）のＴｉＯ２粒子を添加（本発明例）
試料７：ＴｉＮｉ系合金粉末に０．３８容量％（０．２５ｗｔ％）のＴｉＯ２粒子を添加（本発明例）【００３４】
［焼結］
上記の各試料を下記の条件で焼結して焼結体を得た。
温度：９００℃
保持時間：３０分
雰囲気：真空
圧力：４０ＭＰａ
昇温速度：２０℃／分【００３５】
［熱間押出加工］
得られた焼結体に対して、下記の条件で熱間押出加工を行って押出加工品を得た。
予備加熱温度：１０５０℃
予備加熱時間：１０分
押出比：６
押出ラム速度：６ｍｍ／秒【００３６】
［引張試験］
試料１〜７の押出加工品について、室温環境にて、下記の条件で引張試験を行なった（Ｎ＝２）。
試験片の形状：丸棒
試験片の直径：３．５ｍｍ
試験片の長さ：２０ｍｍ
引張速度：歪速度５×１０−４ｓ−１【００３７】
試料１、試料２および試料３に対する試験結果を図１に、試料１、試料４および試料５に対する試験結果を図２に、試料６および試料７に対する試験結果を図５にそれぞれ示す。【００３８】
図１に示すグラフから、ＴｉＯ２を０．５容量％（０．３３ｗｔ％）添加した試料２およびＴｉＯ２を１．０容量％（０．６６ｗｔ％）添加した試料３は、ＴｉＯ２を添加していない試料１と比較して、応力−歪曲線のプラトー領域における応力値が向上していることが認められる。また、ＴｉＯ２の添加量が多くなる程、破断強度も向上することが認められる。一方、伸び特性を見ると、ＴｉＯ２を１．０容量％添加した試料３は、試料１および試料２と比較して、低下していることが認められる。【００３９】
ステントやガイドワイヤ等の医療用具への適用を考えると、伸び特性をあまり低下させることは望ましくないので、ＴｉＯ２添加量の好ましい上限値は１．０容量％である。【００４０】
ＴｉＯ２を添加していない試料１のプラトー領域における応力値は約６００ＭＰａであるのに対し、ＴｉＯ２を０．５容量％（０．３３ｗｔ％）添加した試料２のプラトー領域における応力値は約８００ＭＰａとなっている。伸び特性を見ると、試料１と試料２との間に大きな差は認められない。【００４１】
図５に示すグラフから、ＴｉＯ２を０．１５容量％（０．１０ｗｔ％）添加した試料６のプラトー領域における応力値は約７２０ＭＰａであり、０．３８容量％（０．２５ｗｔ％）添加した試料７のプラトー領域における応力値は約７７０ＭＰａとなっており、ＴｉＯ２を添加していない試料１に比べて、応力値が著しく向上している。伸び特性を見ると、試料１、試料６および試料７間に大きな差は認められない。【００４２】
伸び特性を低下させることなく、プラトー領域における応力値を向上させるという観点からすると、ＴｉＯ２の好ましい添加量は０．１５容量％（０．１０ｗｔ％）〜０．５容量％（０．３３ｗｔ％）程度であると認められる。ＴｉＯ２添加量が０．１５容量％（０．１０ｗｔ％）でプラトー領域における応力値が約１２０ＭＰａ上昇していることを考えると、０．１０容量％の添加でも１００ＭＰａ程度の応力値の上昇が見込まれる。したがって、ＴｉＯ２添加量の好ましい下限値は０．１０容量％である。【００４３】
図２に示すグラフから、Ａｌ２Ｏ３を０．２容量％添加した試料４および１．０容量％添加した試料５は、Ａｌ２Ｏ３を添加していない試料１と比較して、応力−歪曲線のプラトー領域における応力値および破断強度が向上していることが認められる。プラトー領域における応力値および破断強度は、Ａｌ２Ｏ３の添加量に比例して上昇している。一方、伸び特性を見ると、Ａｌ２Ｏ３を１．０容量％添加した試料５は、試料１および試料４と比較して、低下していることが認められる。【００４４】
医療用具への適用を考えると、伸び特性をあまり低下させることは望ましくないので、Ａｌ２Ｏ３添加量の好ましい上限値は１．０容量％である。【００４５】
Ａｌ２Ｏ３を添加していない試料１のプラトー領域における応力値は約６００ＭＰａであるのに対し、Ａｌ２Ｏ３を０．２容量％添加した試料４のプラトー領域における応力値は約７５０ＭＰａとなっている。伸び特性を見ると、試料１と試料４との間に大きな差は認められない。伸び特性を低下させることなく、プラトー領域における応力値を向上させるという観点からすると、Ａｌ２Ｏ３の好ましい添加量は０．２容量％程度であると認められる。Ａｌ２Ｏ３添加量が０．２容量％でプラトー領域における応力値が約１５０ＭＰａ上昇していることを考えると、０．１容量％の添加でも１００ＭＰａ程度の応力値の上昇が見込まれる。したがって、Ａｌ２Ｏ３の好ましい下限値は０．１容量％である。【００４６】
［ヒステリシス試験］
試料２、試料３、試料６および試料７の押出加工品を引張ることにより一定の歪みを加えた後、応力を除荷する引張試験を１サイクルとして、加える歪みを変えて３サイクル行うヒステリシス試験を下記の条件で行なった。試料２に対する歪み量は、サイクル１で３％、サイクル２で７％、サイクル３で１５％とした。試料３に対する歪み量は、サイクル１で３％、サイクル２で５％、サイクル３で１０％とした。試料６および試料７に対する歪み量は、サイクル１で４％、サイクル２で１０％、サイクル３で１５％とした。
試験片の形状：丸棒
試験片の直径：３．５ｍｍ
試験片の長さ：２０ｍｍ
引張速度：歪み速度５×１０−４ｓ−１【００４７】
試料２に対する結果を図３に示し、試料３に対する結果を図４に示し、試料６に対する結果を図６に示し、試料７に対する結果を図７に示す。これらの図から、ＴｉＯ２を添加した試料２、試料３、試料６および試料７は、応力を除荷した際に変形歪みがある程度元に回復することが認められる。
【産業上の利用可能性】
【００４８】
本発明に係る複合材料は、ステントやガイドワイヤ等の医療用具用材料として有利に利用され得る。
【図１】
2012160956.tif 000003
【図２】
2012160956.tif 000004
【図３】
2012160956.tif 000005
【図４】
2012160956.tif 000006
【図５】
2012160956.tif 000007
【図６】
2012160956.tif 000008
【図７】
2012160956.tif 000009
【国際調査報告】
2012160956.tif 000010
2012160956.tif 000011
2012160956.tif 000012
2012160956.tif 000013